8-КОЛЬЦЕВОЕ МОЛЕКУЛЯРНОЕ СИТО С МАЛЫМИ ПОРАМИ В КАЧЕСТВЕ ВЫСОКОТЕМПЕРАТУРНОГО КАТАЛИЗАТОРА СКВ

1. Катализатор селективного каталитического восстановления, содержащий 8-кольцевое молекулярное сито с малыми порами, промотированное больше чем 5 мас. % железа, так, что катализатор является эффективным катализировать селективное каталитическое восстановление оксидов азота в присутствии восстановителя при температурах в диапазоне между 200°С и 600°С.
2. Катализатор по п. 1, где промотированное железом 8-кольцевое молекулярное сито с малыми порами выбирают из группы, состоящей из промотированного железом цеолита, имеющего тип структуры, выбранной из AEI, AFT, AFX, СНА, ЕАВ, ERI, KFI, LEV, SAS, SAT, и SAV.
3. Катализатор по п. 2, где промотированное железом 8-кольцевое молекулярное сито с малыми порами имеет кристаллическую структуру СНА.
4. Катализатор по п. 3, где промотированное железом 8-кольцевое молекулярное сито с малыми порами, имеющее кристаллическую структуру СНА, выбирают из алюмосиликатного цеолита, боросиликата, галлосиликата, SAPO, ALPO, MeAPSO, и МеАРО.
5. Катализатор по п. 4, где промотированное железом 8-кольцевое молекулярное сито с малыми порами выбирают из группы, состоящей из SSZ-13, SSZ-62, природного шабазита, цеолита K-G, Linde D, Linde R, LZ-218, LZ-235, LZ-236, ZK-14, SAPO-34, SAPO-44, SAPO-47, и ZYT-6.
6. Катализатор по п. 3, где 8-кольцевое молекулярное сито с малыми порами, имеющее структуру СНА, представляет собой алюмосиликатный цеолит, имеющий кристаллическую структуру СНА.
7. Катализатор по п. 6, где алюмосиликатный цеолит, имеющий кристаллическую структуру СНА, выбирают из промотированного железом SSZ-13 и промотированного железом SSZ-62.
8. Катализатор по п. 7, где цеолит имеет соотношение диоксида кремния к оксиду алюминия в диапазоне, который составляет 5-100.
9. Катализатор по п. 8, где цеолит имеет соотношение диоксида кремния к оксиду алюминия в диапазоне, который составляет 10-50.
10. Способ селективного восстановления оксидов азота, где способ содержит приведение содержащего оксиды азота газового потока в контакт с катализатором селективного каталитического восстановления, содержащим 8-кольцевое молекулярное сито с малыми порами, промотированное больше чем
5 мас. % железа, по п. 1 для катализирования селективного каталитического восстановления оксидов азота в присутствии восстановителя при температурах в диапазоне между 200°С и 600°С.